СПОСОБ ИЗГОТОВЛЕНИЯ МНОГОСЛОЙНОГО СТЕКЛА
METHOD OF MULTI-LAYER GLASS PRODUCTION

Изобретение относится к области технологии силикатов и касается производства художественных изделий из стекла.
Известен способ изготовления многослойного стекла, включающий изготовление сосуда и баночки, вдувание баночки в сосуд и сплавление ее с внутренней стенкой сосуда [1].
Задачей изобретения является образование газовых включений в многослойном стекле, расширение ассортимента многослойных стекол.
2
Технический результат достигается тем, что по способу изготовления многослойного стекла, включающему изготовление сосуда и баночки, вдувание баночки в сосуд и сплавление ее с внутренней стенкой сосуда, перед вдуванием баночки на ее поверхность напыляют молотый до удельной поверхности 4000-6000 см/г обсидиан и/или перлит.
Способ поясняется примерами.
2
1. Из прозрачной бесцветной стекломассы изготовляют сосуд. Из прозрачной цветной стекломассы формируют баночку, на поверхность которой наносят, например напыляют в струе горячего воздуха, молотый до удельной поверхности 4000 см/г обсидиан. Затем баночку вдувают в разогретый сосуд и сплавляют с внутренней его стенкой. Изделию придают требуемую форму и подвергают отжигу.
2
2. Из прозрачной бесцветной стекломассы изготовляют сосуд. Из непрозрачной цветной стекломассы формируют баночку, на поверхность которой наносят, например напыляют в струе горячего воздуха, молотый до удельной поверхности 6000 см/г перлит. Затем баночку вдувают в разогретый сосуд и сплавляют с внутренней его стенкой. Изделию придают требуемую форму и подвергают отжигу.
2
2
3. Из прозрачной цветной стекломассы изготовляют сосуд. Из прозрачной бесцветной стекломассы формируют баночку, на поверхность которой наносят, например напыляют в струе горячего воздуха, молотый до удельной поверхности 5000 см/г обсидиан и молотый до удельной поверхности 6000 см/г перлит, взятые в массовом соотношении 1:3. Затем баночку вдувают в разогретый сосуд и сплавляют с внутренней его стенкой. Изделию придают требуемую форму и подвергают отжигу.
В результате получают стекло, состоящее из двух слоев, между которыми находятся мельчайшие газовые пузырьки, образовавшиеся в результате температурного воздействия (вспучивания) на частицы обсидиана и/или перлита.
Предложенный способ несложен.
Источники информации
1. Патент №227692 ГДР, С03С 17/02, 1985.